Brevet FR2012798A1 — publié le 19700327

La présente invention est relative à de novelles substances polymères, utilisables notamment pour préparer des produits photoconducteurs. Plus particulièrement, l'invention est relative à de nouveaux polymères appartenant à la classe des polyesters et des polyamides. Les procédés de reproduction électrophotographique consistent généralement à former à partir d'un original une image latente électrostatique à la surface d'un produit photoconducteur puis à transformer ensuite cette image latente en image visible. Dans beaucoup de cas, les produits photoconducteurs servant à la mise en oeuvre de ce procédé sont préparés en dispersant une substance photoconductrice finement divisée dans un liant résineux, en présence d'un solvant, la dispersion obtenue étant ensuite appliquée sous forme d'une couche sur un support électroconducteur. Par évaporation du solvant, ou par polymérisation du liant, ou durcit la couche et l'on réalise ainsi un produit photoconducteur prêt pour une utilisation en électrophotographie. Parmi les liants résineux que l'on a utilisés pour préparer des compositions photoconductrices on peut citer en particulier les copolymères d'acide téréphtalique et de mélange de diols. En particulier, on a préparé des liants avantageux en condensant l'acide téréphtalique avec un mélange comprenant 9 parties en masse de 2,2'-bis-[-(ss-hydroxyéthoxy)-phényl]-propane pour une partie en masse d'éthylèneglycol. Toutefois, de tels liants n'ont pas encore denné tente satisfaction en ce qui concerne leur utilisation pour la préparation des produits photoconducteurs. Il est notamment indispensable que le liant d'une composition photoconductrice n'exerce aucune influence sur l'activité du photoconducteur qui s'y truve dispersé. La présente invention a pour objet une nouvelle classe de substances polymères avantageusement utilisables comme liants pour la dispersion des matèriaux photoconducteurs. Les liants polymères de l'invention sont des polymères n'exerçant aucune action parasite sur les substances photoconductrices, et ils sont caractérisés en ce qu'ils comprennent un motif correspondant à la formule suivante: où R représente un atome d'hydrogène, un radical alcoyle ayant de 1 à 10 atomes de carbone, par exemple méthyle, éthyle, propyle, isopropyle, pentyle, heptyle, isooctyle, nonyle et décyle; R2 représente "a radical. alcoyle de 1 à 10 atones de carbone ou un radical aryle, tel que phényle, ou phényle substitué, par exemple halogénophényle, ou encore un groupe naphtyle ou naphtyle substitué. Suivant un premier mode de réalisation Y représente un radical divalent correspondant b la formule: Suivant un deuxième iode de réalisation T représente an radical diva- lent correspondant à la formule Dans les formules (a) et (b), R3 et R représentent chacun n radical alcoylène ayant de 2 à 10 atomes de carbone tel que éthylène, propylène, isopropylène, pentylène, octylène, isooctylène, nonylène et décylène, un radical cycloalcoylène dialcoylène, dans lequel chaque motif alcoylène contient 1 ou 2 atomes de carbone, par exemple cyclohexylène diméthylène ou cyclohexylène diéthylène, un groupe arylène tel que phénylène, phénylène substitué et un groupe arylène dialcoylène tel que phénylène diméthylène ou phénylène diéthylène. Selon le motif constituitif (a) ou (b) considéré, le polymère est un polyester ou un polyamide. Suivant un mode de réalisation avantageux, les polymères de la présente invention contiennent des motifs correspondant à la formule générale I cidessus et dans laquelle R représente un atome d'hydrogène ou un radical alcoyle ayant de 1 i 6 atones te carbone, R représente n radical alcoyle de 1 à 5 atomes de carbone, un radical phényle et notamment un radical phényle halogéné tel que mono ou dichlorophényle, et un radical naphtyle. R représente un radical alcoylène contenant de 2 à 8 atomes de carbone, un radical cyclohexylène dimathylène, un radical phénylène ou un radical phénylène diméthylène. R4 réprésente un radical alcoylène, un radical arylène tels que ceux mentionnés ci-dessus, par exemple un radical phénylène éventuellement substitué. Des polyesters particulièrement avantageux suivant l'invention correspondent à la formule générale suivante: où R et R ont les significations précitées. Des polyamides particulièrement avantageux suivant l'invention correspondent à la formule générale suivante: où R et R4 ont les significations précitées. Pour préparer les polymères de la présente invention, on commence par réaliser la cyancéthylation d'un bisphénol, puis on transforme le dérivé cyano obtenu en en diester ou en diamine et enfin on procède à la condensation de ce diester ou de cette diamine avec un glycol et/ou des diesters ou des chlorurer de diacide. Le iode opératoire de la régotion de cyanométhylation consiste en général à faire réagir le bisphénol sous pression avec un large excès d'acrylonitrile, le tout en présence de méthoxylate de sodium. Pour transformer les dinitriles obtenus en ester dialcoylicue, on commence par traiter la solu- tion de dinitrile avec l'alcool anhydre saturé en gaz chlorhydrique de façon à former le chlorhydrate d'imido éther. On traite ensuite ce chlorhydrate dans l'eau chaude, ce qai conduit à la formation de diester On procède enfin à la polycondensation du diester avec n ou plusieurs diols. Un procédé analogue permet de transformer le dinitrile en diamine. On procède à une réduction catalytique en milieu d'ammoniac anhydre et en présence d'un catalyseur au cobalt de Rancy. il suffit ensuite de traiter la dia in avec l'ester d'un acide dicarboxylique os avec le chlorure d'un acide dicarboxylique. En outre, si l'on fait réagir la diamine avec un composé dicarboxylique dont une fonction acide est restée libre, on peut obtenir un alino- ester qui doue ensuite des polyesters amides par polycondensation avec des glycols on des diamines. Les bisphénols que l'on peut utiliser suivant l'invention comprennent en particulier ceux dont l'atome central de acrbone porte des substituants tels que les groupes alcoyle inférieurs, par exemple de 1 b 5 atones de carbone comme méthyle, éthyle, propyle, isobutyle, néopentyle, etc. ou encore les radicaux aryle halogénés comme chlorophényle, bromophényle, dichlorophényle, etc, ou enfin les radicaux aryle polycycliques condensés commme naphtyle ou antraphényle. Parmi les bisphénols possédant ces caractéristiques on peut citer les composés suivants 1,1-bis(p-hydroxyphényl)éthane 1,1-bis(p-hydroxyphényl)propane 1,1-bis(p-hydroxyphényl)-2-méthylpropane 1,1-bis(p-hydroxyphényl)butane 1,1-bis(p-hydroxyphényl)-2-méthylbutane 1,1-bis(p-hydroxyphényl)-3-méthylbutane 1,1-bis(p-hydroxyphényl)-2-éthylbutane 1,1-bis(p-hydroxyphenyl)pentane 1,1-bis(p-hydroxyphényl)-2-méthylpentane 1,1-bis(p-hydroxyphényl)-3-méthylpentane 1,1-bis(p-hydroxyphényl)-4-méthylpentane 2,2-bis(p-hydroxyphényl)propane 2,2-bis(p-hydroxyphényl)butane 2,2-bis(p-hydroxyphényl)-3-méthylbutane 2,2-bis(p-hydroxyphényl)pentane 2,2-bis(p-hydroxyphényl)-3-méthylpentane 2,2-bis(p-hydroxyphényl)-4-méthylpentane 2,2-bis(p-hydroxyphényl)-3-éthylpentane 2,2-bis(p-hydroxyphényl)hexane 2,2-bis(p-hydroxyphényl)-3-méthylhexane 2,2-bis(p-hydroxyphényl)-4-méthylhexane 2,2-bis(p-hydroxyphényl)-5-méthylhexane 3,3-bis(p-hydroxyphényl)pentane 3,3-bis(p-hydroxyphényl)hexane 3,3-bis(p-hydroxyphényl)heptane 3,3-bis(p-hydroxyphényl)-2-méthylheptane 3,3-bis(p-hydroxyphényl)-5-méthylheptane 3,3-bis(p-hydroxyphényl)octane 4,4-bis(p-hydroxyphényl)octane 4,4-bis(p-hydroxyphényl)-6-méthyloctane 5,5-bis(p-hydroxyphényl)nonane 5,5-bis(p-hydroxyphényl)-7-méthylnonane 5,5-bis(p-hydroxyphényl)-3,7-diméthylnonane bis(p-hydroxyphényl)-4-chlorophénylméthane 1,1-bis(p-hydroxyphényl)-1-(4-chlorophényl)éthane 1,1-bis(p-hydroxyphényl)-1-(4-chlorophényl)propane 1,1-bis(p-hydroxyphényl)-1-(4-chlorophényl)butane 1,1-bis(p-hydroxyphényl)-1-(4-chlorophényl)-2-éthylbutane 1,1-bis(p-hydroxyphényl)-1-(4-chlorophényl)pentane 1,1-bis(p-hydroxyphényl)-1-(4-chlorophényl)-3-méthylpentane 1,1-bis(p-hydroxyphényl)-1-(4-chlorophényl)hexane bis(p-hydroxyphényl)-(3,4-dichlorophényl)méthane 1,1-bis(p-hydroxyphényl)-1-(3,4-dichlorophényl)éthane 1,1-bis(p-hydroxyphényl)-1-(3,4-dichlorophényl)propane 1,1-bis(p-hydroxyphényl)-1-(3,4-dichlorophényl)butane 1,1-bis(p-hydroxyphényl)-1-(3,4-dichlorophényl)-2-éthylbutane 1,1-bis(p-hydroxyphényl)-1-(3,4-dichlorophényl)pentane 1,1-bis(p-hydroxyphényl)-1-(3,4-dichlorophényl)-3-méthylpentane 1,1-bis(p-hydroxyphényl)-1-(3,4-dichlorophényl)hexane bis(p-hydroxyphényl)naphtylmétane 1,1-bis(p-hydroxyphényl)-1-naphtylétane 1,1-bis(p-hydroxyphényl)-1-naphtylpropane 1,1-bis(p-hydroxyphényl)-1-naphtylbutane 1,1-bis(p-hydroxyphényl)-1-naphtylpentane 1,1-bis(p-hydroxyphényl)-1-naphtyl-3-méthylpentane 1,1-bis(p-hydroxyphényl)-1naphtylhexane Les diols que l'on utilise pour preparer les polymères de l'invention comprennent en particulier les diols aliphatiques à chaîne droite contenant de 2 à 10 atomes de carbone tels que l'éthanediol, le propanediol, etc.. On peut utiliser les diols alycycliques contenant de 6 à 16 atomes de carbone,par exes- ple le cyclohexanediol, le cyclohexanediméthanol, le cyclohexanediéthanol,le 3 ou le 4-hydroxyméthylcyclohexanepropanol, etc.. On peut encore utiliser le phénol tel que l'hydroquinone ou d'autres diols aromatiques ayant jusqu'q 16 atomes de carbone tels que le xylylèneglycol, 1,4-bis(2-hydroxyéthyl) benzène, 1,4-bis(3-hydroxypropyl)benzène, 1-(3-hydroxypropyl)-4-(4-hydroxybutyl)benzène, 1,4-bis(4-hydroxybutyl)benzène, 1,4-bis-(5-hydroxypentyl) benzène, etc.. Les acides dicarboxyliques dont on utilise les esters pour polycondenser les diamines coxprennent à la fois les composés aliphatiques et aroma- tiques parsi lesquels on peut citer en particulier acide exalique acide azélique acide malonique acide sébacique acide succinique acide maléique acide glutarique acide cyclohexane dicarboxy lique acide adipique acide phtalique acide pimelique acide isophtalique acide suberique acide téréphthalique acide naphtalàne dicarboxy lique Ainsi qu'on l'a indiqué ci-dessus on peut aussi bien réaliser la polycondensation en faisant réagir les chlorures de ces acides ou bien les dérivés de ces acides comportant une fonction chlorure d'acide et une fonction ester carboxylique. On a déjà indiqué que l'on procède à la cyanoéthylation en faisant réagir un grand excès d'acrylonitrile. D'une façon plus précise, la quantité d'acylonitrile que l'on fait réagir représente en moles 50 fois la quantité de bisphénol engagé. La réaction étant conduite sous des pressions supérieures à la pression atmosphérique, on opère en général dans un autoclave à des températures variables sais souvent comprises entre 85 et 125 C. Les substances polymères que l'on prépare suivant l'invention se présent et sous forme de substances vitreuses dont le taux de cristallinité est par conséquent négligeable. La couleur des produits varie depuis le jaune clair jusqu'au brun fon * et leur point de fusion est généralement peu élevé, souvent inférieur à 100 C. Enfin la viscosité intrinsèque des polymères de l'invention mesurée tans un mélange 1:1 de phénol et de chlorobenzène, est en général toujours voisine de 0,2. Pour préparer les produits électrophotographiques de l'invention, on fait appel à différents composés photoconducteurs, de préférence des photo conducteurs organiques auxquels on ajoute des composés sensibilisateurs ; les procédés de préparation sont classiques et consistent par exemple à mélanger une solution ou une dispersion du composé photoconducteur avec un liant filmogène et électroisolant en l'oecurence l'une des polymères de la présente invention. On optinent ainsi une composition que l'on peut, soit appliquer sur un support, soit préparer sous forme d'une couche auto-supportée. En général, on mélange mie certaine quantité de sensibilisateur avec la co position photoconductrice de telle sorte que l'on obtienne un mélange dans lequel ce sensibilisateur soit réparti uniformément: La quantité de sensibilisateur qu. l'on ajoute ainsi peut entre très variable et dépend dans chaque cas de la nature du photoconducteur et du sensibilisateur mis en présence. On obtient des gains de sensibilité appréciables en ajoutant des quantités de sensibilisateur représentant de 1/10000 à 30% par rapport à la masse totale de la composition.Plus avantageusement la quantité de sensibilisateur représente de 5/1000 à 5/100 par rapport à la masse totale de la compositien de couchage. Leo polymères de l'invention peuvent avantageusement être incorporés aux compositions destinées à la préparation des produits électrophotographiques. Pour préparer de tels produits, on peut faire appel à in très grand nombre de photoconducteurs différents, mais on choisit de préférence des composés organiques dont la sensibilité électrique est suffisante lorsqu'on les expose à la lumière. On choisit en outer des composés qui peuvent se présenter sous forme de substances transparentes et qui permettent par conséquent de préparer des produits transportens. Une classe de composés organiques phatoconducteurs répondant à toutes ces conditions se trouve être celle désignée sous le mam d'amines organiques photoconductriees. Parmi les photoconducteurs da ca type que l'en peut sensibiliser suivant la méthode décrite dans cette invention, on peut eiter: 1)-dos diarylamines ocure la diphénylamine, les dinaphtylamines, la N,N'-diphénylbensidino, la N-phénil-1-nephtilamine, la N-phénil-2-naphtylamine, la N,N'-diphénil-p-phénilènodiamine, la 2-carboxy-5-chloro-4'-méyhoxydiphénylamine, le p-anilinophénol, la N,N'-di-2-naphtyl-p-phénylènediamine et la 4,4'-benzylidène-bis-(N,N-diéthyl-m-toluidine) et les composés décrits au brevet des Etats-Unis d'Amerique 3 140 597. 2)-des triarylamines comprenant: a) - des triarylamines non polymérisées comme la triphénylamine, la N,N,N',N'- tétraphényl-m-phénylènediamine, la 4-acétyltriphénylamine, la 4-hexanoyl triphénylamine, la 4-lauroyltriphénylamine, la 4-hexyltriphénylamine, la 4-dodécyltriphénylamine, le 4,4'-bis-(diphénylamine)benzile, la 4,4'-bis (diphénylamino)benzolphénol, etc.; b) - des triarylamines polymérisées comme la poly-4"-(N,N' ,N'-triphényl- benzidine)], la polyadipyltriphénylamine, la poly-N-(4-vinylphényl) diphénylamine, la poly-N-(vinylphényl)-Ó,Ó'-dinaphtylamine, etc.. D'au tres photooonducteurs de ce type sont décrits an brevet des Etats-Unis d'Amerique 3 180 730. Des substances photoconductrices susceptibles d'être ntiliséea selon le procédé décrit dans cette invention et correspondant à la formule générale di-dessous sont décrites au brevet français 1 341 930. Dans cette formule A représente, soit un reste art attique divalent, mono ou polynycléaire, les noyaux pouvant entre dans ce cas condensés ou en chaîne linéaire, soit un reste aromatique divalent substitué; ces substituants peu voit colporter des groupes acylés de 1 å 6 atomes de carbone (par exemple, les restes acétyle, propionyle, butyryle, etc.), des groupes alcoxy de 1 à 6 atones de carbone (par exemple, les restes méthxy, éthoxr, propoxy, pentoxy, etc.), eu un groupe nitro A'représente soit un reste aromatique monovalent, mono ou polynucléaire les noyaux pouvant être condensés ou en chaîne linéaire (par exemple les restes phényle, naphtyle, biphényle, etc.), soit un reste aromatique monovalent substitué, le substituant pouvant comporter un groupe acyle de 1 à 6 atomes de carbone (par exemple les restes acétyle, propionyle, butyryle, etc., un groupe alcoyle de 1 à 6 atomes de carbone (par exemple les restes méthyle, éthyle, propyle, batyle, etc.), un groupe alcoxy de 1 à 6 atomes de carbone (par exemple les groupes aéthoxy, propoxy, pentoxy, etc.), ou un groupe nitro Q représente un atome d'hydrogène, us atome d'halogène, un reste aromatique aminé comme A'NHb représente un nombre entier compris entre 1 et 12. G représente un atome d'hydrogène, un reste aromatique défini comme ci-dessus et substitué de même par un groupe alcoyle, un groupe alcoxy, un groupe acylé, un groupe nitro, 9n groupe poly(4'vinylphényl) relié à l'atome d'azote par un atome de carbone apportenant au cycle aromatique. Les photoconducteurs appartenant à la classe générique des polyarylalcanes sont particulièrement avantageux dans la réalisation de la présente invention. De tels produits photoconducteurs sont décrits au brevet des Etats-Unis d'Amerique 3 274 000 et au brevet français 1 383 461. Ces photoconducteurs comprennent aussi des leuco-bases de sels des colorants de la classe du diaryl- ou du triaryméthane ; ils comprennent aussi des 1,1,1- triarylalcanes qui ne sont pas des leuco-bases,dans lesquels les restes alcanes sont au moins en C2 et des tétraarylméthanes, au moins un groupe aryle rattaché au motif alcane ou au motif méthane, étant dans ces dernière classes, substitué par un groupe amine. On peut représenter les photo conducteurs appartenant à la classe générique des polynrylalcanes par la formule suivante : Dans cette formule D, E et G représentent chacun un groupe aryle. J repre- sente un atome d'hydrogène, un groupe alcoyle ou un groupe aryle. Au moins l'un des groupes D, E et G contient un substitnant amino.Paroi les grou pos aryle liés à l'atome de carbone central, on choisit de préférence des groupes phényle, mais on peut aussi utiliser des groupes naphtyle, de tels groupes aryle peuvent être substitués par des restes alcoyle et alcoyle possédant (d'une façon typique) de 1 à 8 atomes de carbone. ils peuvent aussi être substitués dans les positions ortho, méta ou para par des atomes dtha- logène ou des groupes hydroxy, les restes phényle ortho- substitués étant utilisés de préférence.Les groupes aryle peuvent aussi être liés entre eux de façon, par exemple, à former un motif fluorène. On peut-représenter le substituant amino par la formule ; Dans cette formule L représente un atome d'hydrogène un groupe alcoyle possédant (d'une façon typique) de 1 à 8 atomes de carbone, un groupe aryle ou un reste hétérocyclique à 5 ou 6 maillons avec l'azote corme hétéro atome comme, par exemple, les restes morpholino, pyrydile, pyryle, etc.. De pré- férence au moins l'un des groupes D, E et G représentent un reste para-aminophényl. Dans le cas où J est un groupe alcoyle, il comporte le plus souvent de 1 à 7 atomes de carbone. On a indiqué dans la liste suivante des composés représentatifs de cette classe des polyarylalcanes -T A B L E Â U Â : : : Composé n : Nom du compost t (1) 4,4'-bezyldinine-bis(N.N'-diéthyl-m-toluidine) (2) 4'-4"-diamino-4-diméthylamino-2',2"-diméthyl triphénylméthane (3) 4'-4"-bis(diéthylamino)-2',6-dichloro-2',2" diméthyltriphénylméthane (4) 4',4"-bis(diméthylamino-2',2"-diméthyl)diphényl naphtylméthane (5) 2'2"-diméthyl-4,4',4"-tris(diméthylamino)tri phénylméthane (6) 4',4"-bis(diéthylamino)-4-diméamino-2',2" diméthyltriphénylméthane (7) 4',4"-bis(diéthylamino)-2-chloro-2',2"-diméthyl 4-diméthylaminotriphénylméthane (8) 4',4"-bis(diéthylamino)-4-diéthylamino-2,2',2" triméthyltriphénylméthane (9) 4',4"-bis(diméthylamino)-2-chloro-2',2"-diméthyl triphénylméthane (10) 4',4"-bis(diméthylamino)-2',2"-diméthyl-4-métho xytriphénylméthane (11) Bis(4-diéthylamino)-1,1,1-triphényléthane (12) Bis(4-diéthylamino)tétraphénylméthane (13) 4',4"-bis(benzyléthylamino)-2',2"-diméthyl triphénylméthane (14) 4',4"-bis(diéthylamino)-2',2"-diéthoxytriphényl méthane (15) 4,4'-bis(diméthylamino)-1,1,1-triphényléthane (16) 1-(4-N,N-diméthylaminophényl)-1,1-diphényléthane (17) 4-diméthylaminotétraphénylméthane (18) 4-diéthylaminotétraphénylméthane Parmi les autres photoconducteurs organiques utilisables suivant l'invention, on peut citer les dérivés non ioniques de cyclohoptényle, les dérivés de N,N-dicarbazyles et les hydrazines tétrasubstituées. On peut encore citer les 3,3'-bis-1,5-diarylpyrazolines, les triarylamines dont au moins l'un des substituants aryles porte soit un radical vinylo soit un radical vinylène possédant au moins un motif contenant un atome d'hydrogène réactif. Un composé de ce type est par exemple l'acide para-diphénylamino cin- namique. On peut encore utiliser d'autres triarylamines, notamment celles ooaportant un motif dont un atone d'hydrogène est réactif, par exemple, la 4-carboxytriphénylamine ou les amines décrites au brevet australien 248.402. Parai les autres photoconducteurs ors niques utilisable. suivant l'invention, il y a les composés organo-métalliques dérivés de. métaux du groupe IVB et VB, notamment ceux comportant au moins un groupe asinoaryle relié à l'atome métallique. Des composés organo-métalliques typiques sont par exemple les combinaisons du silicium, du germanium, de l'étain et du plomb avec des déri vés de triphényl-para-dialcoylaminophényle, ainsi que les combinaisons de l'arsenic, de l'antimoine, du phosphore et du bismuth avec les dérivés du tri-para-diaminophényle. Parai les autres classes avantageuses de photoconducteurs, on peut citer la classe des 4-diarylamino chalcones substituées. Ce sont en général des cétones non polymérisées, de faible poids moléculaire, correspondant à la formule générale Dans cette formule R et R2 représentent chacun un radical phényle pouvant être substitué, particulièrement quand R correspondent à la formule suivante où R3 et R représentent chacun un atone d'hydrogène un reste aryle, un reste aliphatique, de 1 à 12 atones de carbone (par exemple, des restes alcoyle jusqu'en C4). Suivant un mode de réalisation particulièrement avantageux, on utilise un composé dans lequel R1 est un radical phényle comportait des radicaux phényle substitués et R2 un atone d'hydrogène, un reste diméthylamino ou diphénylamino. Parai les solvants qui sont avantageusement utilisés pour la prépara- tien des compositions de couchage suivant la présente invention, on peut citer le benzène, l'acétone, le toluène, la 2-butanone, les hydrocarbures chlarés (par exemple, le chlorure de méthylène, le chlorure d'éthylène) des éthere, comme le tétrahydrofurane, et des mélanges de cas solvants. On obtient des résultats intéresants en préparant des compositions de couchage dans lesquelles la substance photoconductrice est présente dans une proportion d'au moins 1/100 en masse par rapport à la composition totale finate. Dans la pratique, la limite supérieure de cette proportion dépend largement du mode de réalisition.Lorsqu'on utilise un liant, la proportion de la substance photoconductrice est comprise entre 1/100 et 99/100, les proportions les plus avantageuses étant comprises entre 10/100 et 60/100. en masse. L'épaisseur des couches photoconductrices appliquées sur un support est très variable et peut être comprise entre 0,025 et 0,25 ma. Suivant les modes de réalisation les plus avantageux, cette épaisseur, mesurée avant couchage est comprise entre 0,05 im et 0,15 un ; cependant on obtient aussi des résultats intéressants avec certaines valeurs extérieures à cet intervalle. Comme on l'a mentionné plus haut, la composition déposée sur le support peut comporter une ou plusieurs couches. On prépare avantageusement la composition de couchage suivant l'invention en déposant sur le support une première couche contenant le photoconducteur, le liant et un sensibilisateur, puis en déposant sur cette couche une seconde oouohe contenant une composition réalisée avec un photoconducteur et un liant. Les liants et les photoconducteurs respectivement employés dans chaque couche peuvent être différents. On choisit avantageusement le support approprié pour les compositions photoconductrices suivant l'invention parmi les divers matériaux conducteurs de l'électricité, comme par exemple, dn papier (à une humidité relative su- périeure à 20 %) une feuille complexe de papier et d'aluminium, des feuilles de métal (zinc, aluminium, etc.), des plaques de métal (cuivre, zinc, aluminium, etc.), des plaques galvanisées, des dépôts de vapeur métalliques. Suivait un iode de réalisation particulibrement avantageux, on peut appliquer une couche contenant le photoconducteur dispersé dans une résine, sur un support e polytéréphtalate d'éthylèneglycol. De tels supports, comprenant ou non des couches diélectriques, sont décrits au brevet des Etate-Unis d'Amérique 3 245 833. On peut de mame préparer des couches conductrices à partir de poly- acétate de vinyle et du sel de sodium d'un ester-lactone carboxylique de l'acide malérque, tel qu'on le décrit dans les brevets des Etate-Unis d'iBérique 3 007 901 et 3 267 807. A l'aide des produits de la présente invention on peut mettre en oeuvre n'importe lequel des procédés élecrophotographiques connus faisant intervenir l'exposition de couches photoconductrices. L'un de ces procédés est le procédé xérographique. ainsi qu'on l'a indiqué précédemment, dans un procédé de ce type on applique à la surface d'un produit électrophotographique une charge électrostatique uniforme on soumettant ce produit à l'action d'un effluve produit par une décharge corona. La charge appliquée à la surface du photoconducteur ne se d-issipe pas grâce aux propriétés isolantes que ce photoconduoteur présente tant qu'il est conservé à l'obscurité. En exposant ensuite le photoconducteur chargé à travers un original transparent on provoque une dissipation sélective de la charge superficielle. On peut réaliser cette exposition photographique soit par contact, soit par projection à travers un objectif. On ferme de cette façon une image latente électrosta- tique à la surface du photoconducteur.On peut alors visualiser la configu ration de charges se trouvant A la surface du photoconducteur au moyen d'un révélateur électrostatique constitué, par eemple, par des particules opaques susceptibles d'être attirées par les charge électrique et dispersées dans un milieu électro-isolant. Un tel révélateur peut être par exemple un pig- ment dispersé dans une résine inerte ou un liquide électro-isolant contenant une dispersion de particules de pigment révélateur. Ces techniques de déve- loppement sont bien connues et on peut en trouver des descriptions dans de nombreux documents tels que par exemple le brevet des Etats-Unis d'Amerique 2 297 691 ou le brevet australien 212 315.Plus particulièrement, le procédé de reproduction xérographique consiste à choisir un révélateur constitué par une poudre dont l'un des composés est uns résine à bas point de fusion ce qui permet de traiter i la chaleur le photoconducteur portant l'image développée de façon à cuire la poudre et à la rendre ainsi définitiveent adhérente à la surface du photoconducteur. Dans certains cas, on peut transférer l'image que l'on a formée sur le photoconducteur, puis se servir de cette image de transfert comme tirage définitif. Toutes ces techniques sont bien connues et ont été par exemple décrites dans des brevets tels qu les brevets des Etats-Unis d'Amérique 2 297 691 et 2 551 582 de même que dans 'RCÂ Review", vol. 15 (1954), pages 469-484. Les exemples suivants, non limitatifs, illustrent l'invention. EXEMPLE 1 - On prépare le mélange suivant 1,1-bis-(4-hydroxyphényl)-1-(4-chlorophényl)éthane....250g(0,62 mole) Chlorure de cuivre-I . - 9 g 1g de sodium dans 20 ml de méthanol Acrylonitrile distillé................................900ml(13,6 mole) On ohauffe ce mélange pendant 17 heures à 1000C dans un autoclave on acier. On distille ensuite l'excès d'acrylonitrile sous pression réduite et l'on redissout le résidu huileux obtenu dans 1200 ml de chloroforme.On filtre cette solution et on lave le filtrat successivement avec une solution di luée d'hydroxyde de sodium, avec de l'eau, avec une solution diluée d'acide chlorhydrique, puis encore avec de leeau jusqu'à obtenir une réaction neutre au papier indicateur. La solution chloroformique est séchée sur du sulfate de sodium anhydre, puis on la filtre et on distille le solvant. On recueille une huile visqueuse de couleur ambrée que l'on dissout dans deux fois son volume d'alcool éthylique et que l'on traite au noir animal. On refroidit la solution après lui avoir ajouté 5 parties de tétrachlorure de carbone. Des cristaux précipitent, que l'on recueille par filtration et que l'on purifie par recristallision comme précédemment. On obtient finalement 120 g (rendement 46%) de cristaux blancs de 1,1-bis[p-(bêta-cyanoéthoxy)phényl] 1-(4-chlorophényl)éthane fondant à 78-80 C. EXEMPLE 2 -En reprenant le mode opératoire de l'exemple 1 on peut préparer d'une façon analogue les cyanoéthylphénole répertoriés dans la liste du tableau I ci-dessous. T A B L E A U I Point de Analyse élémentaire Composé fusion Composé de départ n Bisphénol cyanoéthylé C Calculé Trouvé 19 2,2-bis[p-(ss-cyanoéthoxy) 80-81 C 75,4 C 75,2 2,2-bis(p-hydroxyphényl) phényl]propane H 6,8 H 6,8 propane 20 1,1-bis[p-(ss-cyanoéthoxy) 106-107 C 75,9 C 75,5 1,1-bis(p-hydroxyphényl) phényl]-2-méthyl propane H 6,9 H 7,0 -2-méthyl propane N 8,0 N 8,0 21 1,1-bis[p-(ss-cyanoéthoxy) 78,80 C 72,5 C 72,2 1,1-(bis(p-hydroxyphényl) phényl]-1-(4-chlorophényl) H 5,35 H 5,4 -1-(4-chlorophényl étha N 6,5 N 6,2 ne Cl 8,25 Cl 8,6 22 1,1-bis[p-(ss-cyanoétoxy) 123-125 C 67,1 C 66,6 1,1-bis(p-hydroxyphényl) phényl]-1-(3,4-dichloro- H 4,7 H 5,0 -1-(3,4-dichlorophényl) phényl)éthane N 6,1 N 5,9 éthane Cl 15,25 Cl 15,1 23 1,1-bis[p-(ss-cyanoéthoxy) 157-159 C 80,0 C 79,7 bis(p-hydroxyphényl)phényl]-1-napthyl méthane H 5,7 H 5,7 naphtyl méyhane N 6,6 N 6,4 EXEMPLE 3 - On dissout 60g (0,14 mole) de 1,1-fis[p(ss-cyanoéthoxy)-phényl] -1-(4-chlorophényl) dans 400 ml de benzène anhydre, puis on ajoute à cette solution 400 ml d'éthanol absolu. On refroidit cette solution pais on y fait passer jusqu'à saturation on ocurant gazeux de gaz chlorhydrique sec. On laisse reposer cette solution pendant une nuit dans un réfrigérateur. On élimine ensuite le solvant par distillation et on fait bouillir l'huile résiduelle avec 250 ml d'eau pendant 2 h. Après refroidissement on extrait le mélange avec de l'éther et on zèche l'extrait éthéré sur du sulfate de magnésium anhydre. On filtre la solution éthérée, on élimine l'éther et l'on distille le résidu huileux. On recueille 57g(rendement:77,8%) de 1,1-[p-(carbéthoxy) phényl]-1-(4-chlorophényl) éthane se présentant sous l'aspect d'une huile jaune clair bouillant à 212-213 C sous une pression de 11 nm de mercure. EXEMPLE 4 - On reprend le iode opératoire te l' exemple 3 pour préparer les diesters réperteriés au tableau II ci-dessous T A B L E A U II- Point Analyse élémentaire Dérivé du Composé Bis-ester d'ébullition composé n C/Hg Calculé Trouvé n 24 2,2-bis[p-(ss-carbéthoxy- 182/3 C 70,0 C 69,6 19 éthoxy)-phényl]propane H 7,5 H 7,3 25 1,1-bis[p-(ss-carbéthoxy- 193/5 C 70,6 C 71,0 20 éthoxy)-phényl]-2-méthyl H 7,7 H 7,4 propane 26 1,1-bis[p-(carbéthoxy- 206/11 C 68,8 C 68,8 21 éthoxy)-phényl]-1-(4-chlo- H 6,3 H 6,5 rophényl)-éthane Cl 6,8 Cl 7,1 27 1,1-bis[p-(carbéthoxy- 214/11 C 64,4 C 64,1 22 éthoxy)-phényl]-1-(3,4- H 5,8 H 5,8 diochlorophényl)-éthane Cl 12,7 Cl 12,9 28 Bis[p-(carbéthoxyéthoxy) 217/30 C 75,3 C 75,6 23 phényl]-naphtyl méthane H 6,4 H 6,5 EXEMPLE 5 - On réduit 50 g (0,108 mole) de 1,1-bis[p-(ss-cyanoéthoxy)-phényl] -1-(3,4-dichlorophényl)éthane, en solution dans 800 ml de diméthoxyéthane et 50 il d'ammonica anhydre. Les conditions de la réaction sont les suivantes on opère dans un autoclave en acier en présence de 10 g de cobalt de Raney et sous une pression de 22 MPa.La température de la réaction varie entre 45 et 1200C. Au bout de 5 h une quantité de gaz correspondant à la quantité théorique est absorbé. On fait refroidir le mélange réactionnel, on sépare le catalyseur par décantation et on élinine le solvant par distillation sous pression réduite On distille l'huile résiduelle et l'on obtient 34 g (rendement 68%) de 1,1-bis[p-(gamma-aminopropoxy)phényl]-1-(3,4-dichloro phényl)éthane se présentant sous l'aspect d'une huile visqueuse de couleur jaune olair bouillant à 220 - 223 C soue une pression de 9 nm de mercure EXEMPLE 6 - On reprend le mode opératoire de l'exemple 5 pour réduire les composés 20, 21, 22 et 23 du tableau I en les amines correspondantes.Les produits obtenus ainsi que leurs propriétés physiques sont répertoriés au tableau III ci-dessous. T A B L E A U III Composé Point Analyse élémentaire Dérivé n Amine d'ébullition du composé C/Kg Calculé Trouvé n 29 2,2-bis[p-(&gamma;-aminopropoxy)- 207-210/ C 73,7 C 73,8 19 phényl]propane 8-10 H 8,8 H 8,9 N 8,2 N 7,8 30 1,1-bis[p-(&gamma;-aminopropoxy)- 203-216/ C 74,3 C 74,7 20 phényl]2-méthyl propane 9-10 H 9,0 H 8,7 N 7,8 N 7,6 31 1,1-bis[p-(&gamma;;-aminopropoxy)- 217/15 C 71,1 C 70,9 21 phényl]-1-(4-chlorophényl)- H 7,1 H 6,9 éthane N 6,4 N 5,9 Cl 8,1 Cl 8,2 32 1,1-bis[p-(&gamma;aminopropoxy)- 220/9 C 65,9 C 65,6 22 phényl]-1-(3,4-diochloro- H 6,3 H 6,5 phényl)éthane N 5,9 N 5,6 Cl 10,5 Cl 14,6 33 Bis[p-(&gamma;;-aminoprpoxy) 234/8 C 79,0 C 78,8 23 phényl]-naphtyl méthane H 7,2 H 7,6 N 6,3 N 6,1 EXEMPLE 7- On mélange 8 g (0,015 mole) de 1,1-bis[p-(carbéthoxy-éthoxy) phényl]-1-(4-chlorophényl)éthane et 8g(0,057 mole) d'un mélange distillé comprenant respectivement 67% et 33% des isomères trans et cis du cyclohexane-1,4-diméthanol. On ajoute une goutte de titanat d'isopropyle distil lé et l'on place le tout dans un récipient de 50 ml dans lequel on procède à la polymérisation sous atmosphére d'azote. Au moyen d'un bain d'huile de silicone chauffé électriquement, on maintient le récipient de polymérisation pendant 2 h à 235 C.La réaction libère de l'éthanol que l'on élimine par distillation au fur et à mesure de sa formation. On équipe ensuite le récipient de polymérisation avec un agitateur à pales d'aicier muni d'un joint d'éthanchéite; puis on fait le vide dans le récipient (0,1 mm de mercure ou mieux), en le reliant une pompe à vide par l'intermédiare d'une série de pièges à neige carbonique. On agite le mélange réactionnel pendant une heure, après quoi on arrête la réaction. On recuielle, avec un rendement supérieur à 90%, un polyester se présentant sous forme d'un solide vitreux de couleur ambrée. En solution dans un mélange 1:1 de phénol et de chloro benzène, ce polyester présente ne viscosité inhérente de O, 14. EXEMPLE 8- A partin de biesters de l'invention et de diel en peut préparer d'autres polyesters en suivant le mode opératoire de l'exemple 7. Les produits de départ et les motifs récurrents des polymères sont répertoriés au tableau IV ci-dessous. T A B L E A U IV- Bis ester Obtention n des (composé Diol Motifs récurrents du polyester d'une opéran ) image tions 24 1,4-dihydroxyméthyl- O CH3 O benzène -C-CH2CH2-O-#-C-#-OCH2CH2-O-OCH2-#-CH2-O- oui 10-11 CH3 24 1,4 cyclohexanedimétha- O CH3 O nol -C-CH2CH2-O-#-C-#-OCH2CH2-O-OH2-#-CH2-O- oui 17-18 CH3 24 tétraméthylènelyool O CH3 O -C-CH2CH2-O-#-C-#-OCH2CH2-C-O(CH2)4-O- oui 16-17 CH3 25 1,4-dihydroxyméthyl- O H O benzène -C-CH2CH2-O-#-C-#-OCH2OCH2-O-OCH2-#-CH2-O- oui 16-17 CH CH3 CH3 T A B L E A U IV-(suite)- Bis ester Obtention n des (composé Diol Motifs récurrents du polyester d'une opéran ) image tions O H O 25 1,4-cyclohexanediméthanol -C-CH2CH2-O-#-C-#-OCH2CH2-C-OCH2-#-CH2-O- oui 19-20 CH CH3 CH3 O H O 25 Tétraméthylèneglycol -C-CH2CH2-O-#-C-#-OCH2CH2-C-O(CH2)4-O- oui 15-16 CH CH3 CH3 O H O 25 Hydroquinone -C-CH2CH2-O-#-C-#-OCH2CH2-C-O-#-O- oui 7-8 CH CH3 CH3 O CH3 O 27 1,4-dihydroxyméthylbenyène -C-CH2CH2-O-#-C-#-OCH2CH2-C-OCH2-#-CH2-O- oui 12-13 # Cl Cl T A B L E A U IV-(suite)- Bis ester Obtention n des (composé d'une opéran ) Diol Motifs récurrents du polyester image tions O CH3 O 27 1,4-cyclohexane -C-CH2CH2-O-#-C-#-OCH2CH2-C-OCH2-#-CH2-O oui 20-21 #-Cl Cl O CH3 27 Tétraméthylèneglycol -C-CH2CH2-O-#-C-#-OCH2CH2-C-O(CH2)4-O- oui 19-20 # Cl Cl O CH3 O 27 Hydroquinone -C-CH2CH2-O-#-C-#-OCH2CH2-C-O-#-O- oui 18-19 #Cl Cl O CH3 O 26 1,4-dihydroxyméthzl- -C-CH2CH2-O-#-C-#-OCH2CH2-C-OCH2-#-CH2-O- oui 19-20 # Cl T A B L E A U IV -(Suite)- Obtention n des Bis ester d'une opéra (composé image tions n ) Diol Motifs récurrents du polyester P CH3 O 26 1,4-cyclohexanediméthanol -C-CH2CH2-C-#-C-#-OCH2CH2-C-C-CH2-#-CH2-O- oui 21-22 # Cl O CH3 O 26 Hydroquinone -C-CH2CH2-O-#-C-#-OCH2CH2-C-O-#-O- oui 19-20 # Cl O H O 28 1,4-dihydroxyméthyl- -C-CH2CH2-O-#-C-#-OCH2CH2-C-OCH2-#-CH2-O ## O H 28 Tétraméthylèneglycol -C-CH2CH2-O-#-C-#-OCH2CH2-C-O(CH2)4-O- oui 14-15 ## T A B L E A U IV -(suite) - Obten- n des Bis ester tion d'une opé (composé Diol Motifs récurrents du polyester image rations n ) O H O 28 4,4-cyclohexanediméthanol -C-CH2CH2-O-#-C-#-OCH2CH2-C-OCH2-#-CH2-O- oui 11-12 ## O H O 28 Hydroquinone -C-CH2CH2-O-#-C-#-OCH2CH2-C-O-#-O- oui 3-4 ## EXEMPLE 9 - On mélange 9,4 g (0,02 mele) de 1,1-bis[(gamma-aminopropoxy- phényl]-1-(3,4-diochlorophényl)éthane et 4,0 g (0,206 sole) de téréphtalate diméthylique. On ajoute une goutte de titanate d'isopropyle et on place le mélange dans un récipient de polymérisation. Sous atmosphère d'azote on chzuf- fe pendant 2 h à 2350C suivant ce qui est décrit à l'exemple 7 ci-dessus.En suivant le mode opératoire de l'exemple 7 on recueille finalement avec un ren- dement supérieur à 90 % un polyamide se présentant sous l'aspect d'un solide vitreux de couleur ambrée. En solution dans un mélange 1:1 de phénol et de chlorobenzène, ce polyamide présente une viscosité inhérente de 0,18. EXEMPLE 10 - On peut préparer d'autres polyamides en utilisant comme produit de départ les diamines de l'invention et des diesters connus. Les produits de départ utilisés pour la polymérisation et les motifs récurrents des poly- mères obtenus sont répertoriés au tableau V ci-dessus. T A B L E A U V - Diamine Obten- n des (composé tion opéran ) Di-ester Motifs récurrents de la diamine d'une tions image CH3 O O H 29 Adipate diméthylique -NH-(CH2)3-O-#-C-#-O(CH2)3-N-C-(CH2)4-C- oui CH3 CH3 O H 29 Téréphtalate diméthylique -NH-(CH2)3-O-#-C-#-O(CH2)3-N-C-#-C- oui 18-19 CH3 H O O H 30 Adipate diméthylique -NH-(CH2)3-O-#-C-#-O(CH2)3-N-C-(CH2)4-C- oui CH CH3 CH3 H O O H 30 Téréphtalate diméthylique -NH-(CH2)3-#-C-#-O-(CH2)3-N-C-#-C- oui 18-19 CH CH3 CH3 T A B L E A U V - (suite) Diamine Obte- n (composé tion des n ) Di-ester Motifs récurrents de la diamine d'une opéreimage tions CH3 O O H 32 Adipate diméthylique -NH-(CH2)3-O-#-C-#-O(CH2)3-N-C-(CH2)4-C- oui # Cl Cl CH3 O O H 32 Téréphtalate diméthylique -NH-(CH2)3-O-#-C-#-O-(CH2)3-N-C-#-C- oui 19-20 #Cl Cl CH3 O O H 31 Téréphtalate diméthylique -NH-(CH2)3-O-#-C-#-O-(CH2)3-N-C-#-C- oui 13-14 # Cl T A B L E A U V (suite) Diamine Obtention n des (composé d'une opéran ) Di-ester Motifs récurrents de la diamine image tions H O H 33 Adipate diméthylique -NH-(CH2)3-O-#-C-#-O(CH2)3-N-C-(CH2)3-C- oui 17-18 ## H O O H 33 Téréphtalate diméthylique -NH-(CH2)3 -C-#-C-#-O(CH2)3-N-C-#-C- oui 17-18 ## EXEMPLE il - Ainsi qu'on l'a indiqué ci-dessus, les polyesters et les polyamides que l'on a préparés suivant l'invention sont avantageusement utilisables corme liants pour les compositions photoconductrices.On peut en effet préparer des produits électrrophotographiques comprenant un support, et sur ce support une couche qui contient un photoconducteur organique et, éventuellement, un sensibilisateur, dispersés dans un liant. Certains des polymères de la présente invention améliorent les propriétés des produits électrophotographiques lorsqu'on les utilise corme liants dans ces produit. On teste les propriétés de. polyesters et des polyamides respective- ment répertoriés aux tableaux IV ot V ci-dessus, en suivant le mode opératoire indiqué aux exemples 6 et 7 du brevet des Etate-Unis d'Aiérique 3 234 280. On utilise pour la préparation de--la couche photoconductrice un mélange ayant la composition suivante : Photoconducteur organique ............ 1,5 part Liant polymère de la présente invention 1,5 part Sensibilisateur ...................... 0,04 part Solvant .............................. 117 parts (1) Le photoconducteur organique est le produit résultant de la condensation du chlorure d'oxalyle avec la triphénylamine suivant ce qui est décrit à l'exemple 5 du brevet des Etats-Unis d'Amerique 3 234 280. (2) Le sensibilisateur est du perchiorate de 4-(4-amyloxyphényl)-2,6-bis(éthyl- phényl)pyrylium, décrit au brevet des Etats-Unis d'Amerique 3 250 616. (3) Le solvant est du dichlorométhane. Pour préparer chaque échantillon on ajoute le photoconducteur, le liant et le sensibilisateur au solvant et on agite le tout dans un flacon de façon à réaliser un mélange intime Sur des échantillons de support conduoteur, on applique une couche de cette composition dont l'épaisseur à l'état humide est de 0,10 min. Ce support est par exemple une feuille de papier métal- lisée avec de l'aluminium. On sèche les échantillons et on les charge positivement au moyen d'un effluve corons. On expose ensuite chaque échantillon pendant 3 s à une lampe à filament de tungstène de 3000 K fournissant une intensité de 200 lx et à travers un coin sensitométrique dont l'incrément entre chaque échelon est égal à 1,1 logE. On obtient une image électrostatique que l'on développe suivant la technique décrite au brevet des Etats-Unis d'Amerique 2 297 691. Le révélateur est composé d'un pigment électroscopique par exemple un colorant du type nigrosine, dispersé dans une résine de type polystyrène. Après le développement on compte le nombre de plages exposées. Les résultats ont été rassemblés aux tableaux IV et V ci-dessus- R E V E N D I C A T I O N S1. - Substance polymére du type des polyamides ou des polyesters caractérisée en ce qu'elle est constituée par des motifs dont la structure correspond à la formule suivante : oh R' rèprésnete un atome d'hydrogène ou un radical alcoyle contenant de 1 à 10 atomes de carbone ;R2 représente un radical alcoyle contenant de 1 à 10 atomes de carbone, ou un radical aryle et Y représente radical choisi dans la classe constituée par le. radicaux corespondant i l'une des deux formules suivantes: R représente un radical alcoylène ayant de 2 à 10 atomes de carbone un radical cycloalcane dialcoylène dans lequel chaque motif alcoylène a 1 ou 2 atomes de carbone, un radical arylène ou un radical arylène dialcoylène dans lequel chaque motif alcoylène a1 ou 2 atomes de car bone; R4 représente un radical arylène ou un radical alcoylène ayant de 2 à 8 atomes de carbone. 2. - Substance polymère conforme à la revendication 1, caractérisée en ce qu'elle est constituée par un polyester contenant des motifs correspondant à la formule où R représente un atome d'hydrogène ou un radical alcoyle ayant de 1 à 10 atomes de carbone, R représente un radical alcoyle ayant de 1 à 5 atomes de carbone ou un radical aryle et R a les significations indiquées à la revendication 1. 3. - Substance polymère conforme à la revendication 2, caractérisée en ce que R représente un radical aliphatique divalent correspondant à la formule: où m représente un nombre entier égal à 1 ou à 2. 4. - Substance polymère conforme à la revendication 2, caractérisée en ce qu'il comprend des motifs correspondant à la formule: où R2 représente un radical alcoyle ayant de 1 à 5 atomes de carbone, un radical phényle halogéné ou un radical naphtyle ; R3 représente un radical divalent ayant l'une des formules suivantes: où x représente un nombre entier compris entre 2 et 10, y un nombre entier égal à 1 ou 2 et z un nombre entier compris entre 0 et 2. 5. - Substance polymère conforme à la revendication 4, caractérisée en ce que R représente un groupe chlorophényle et R un groupe cyclohexylène dimé thylène. 6. - Substance polymère conforme à la revendication 1 caractérisée en ce qu'elle est constituée par un polyamide contenant des motifs corres pondant à la formule suivante: ou R représente un atome d'hydrogène ou un radical alcoyle ayant de 1 à 10 atoms de carbone, R représente un radical alcoyle ayant de 1 à 5 atomes de carbone au un radical aryle, et R4 représente un radical alcoylène ayant de 2 à 8 atomes de carbone ou un radical arylène. 7. - Substance polymère conforme à la revendication 6, caractérisée en ce que R représente un radical aromatique divalent correspondant à la formule: où n représente un nombre entier compris entre 0 et 2. 8. - Substance polymère conforme à la revendication 1, caractérisée en ce qu'elle est constituée par un polyamide contenant des motifs récurrents correspondant à la formule : où R représente un radical alcoyle ayant de 1 à 5 atomes de carbone, un radical phényle halogéné ou un radical naphtyle et R4 représente un radical alcoylène ayant de 2 b 6 atomes de carbone ou un radical phinyl- ène. 9. - Substance polymère conforme à la revendication 8, caractérisée en ce que R2 représente un radical diohlorophenyle et R4 un radical phénylène. 10. - Application de la substance polymère conforme à l'une quelconque des revendications 1 à 9, caractérisée en ce qu'elle constitue le liant d'une composition de photoconducteur dispersé dans un liant, éventuel- lement appliquée en couche sur un suport.